(57)【特許請求の範囲】
【請求項１】
パルプ６０〜８０質量％、ポリエチレンテレフタレート系樹脂５〜２０質量％及びビニロン系樹脂５〜２０質量％を含んで成る不織布から成る裏打ち層と、
前記裏打ち層上に設けられた第１接着剤層と、
前記第１接着剤層上に設けられた塩化ビニル系樹脂を主成分とする基体層と、
前記基体層上に設けられた第２接着剤層と、
前記第２接着剤層上に設けられたエチレン‐テトラフルオロエチレン共重合体を主成分とする表皮層とを有し、
総質量が１７０〜３２０ｇ／ｍ２であることを特徴とする壁紙。
【請求項２】
前記表皮層につや消し材が添加されていることを特徴とする請求項１記載の壁紙。
【発明の詳細な説明】
【技術分野】
【０００１】
この発明は、建築物の壁面、天井等に設置される壁紙に関するものである。
【背景技術】
【０００２】
壁紙には、その使用される環境に応じて、様々な機能が要求される。例えば、特許文献１には、壁装材としての利用が想定された積層シートであって、耐汚染性等に優れたフッ素樹脂フィルム、接着剤層及び塩化ビニル樹脂フィルムをこの順に積層した積層シートが記載されている。
【先行技術文献】
【特許文献】
【０００３】
【特許文献１】特開２００８―１８６８０号公報
【発明の概要】
【発明が解決しようとする課題】
【０００４】
フッ素樹脂は、耐汚染性に加え、耐水性及び耐薬品性を有することから、フッ素樹脂フィルム単体で見れば、水及び薬品を使用しての洗浄が可能である。特に高温蒸気、薬品等を使用しての洗浄は、有害な菌類等を除去するのに効果的である。従って、病院、食品加工工場、医薬品製造工場等の高い衛生性が求められる建築空間内の壁紙として、フッ素樹脂フィルムが積層された上記特許文献１の積層シートを採用することが考えられる。その際、施工時に建築物の壁面、天井等へ貼り付けるためには、塩化ビニル樹脂フィルムの裏側に裏打ち部材を貼った状態の壁紙とする必要がある。こうした裏打ち部材としては、従来、紙材が採用されている。しかしながら、裏打ち用に紙材を貼ったフッ素樹脂フィルム付きの壁紙は、実際に使用するとなると以下のような問題が生じる。
【０００５】
壁紙を施工する際は、通常、複数枚の壁紙を用いて建築物の壁面、天井等の全体を覆う。その際、壁紙の間に隙間が生じないように、隣り合う壁紙をある程度オーバラップさせながら貼っていったり、または、側面同士を突き合わせて貼った際にできた壁紙の継ぎ目を、コーキングにより塞いだりしている。
しかし、上記特許文献１にて、フッ素樹脂フィルムと塩化ビニル樹脂フィルムとを接着剤を介してラミネート加工することにより積層していることからも分かるように、フッ素樹脂フィルムは、単純に接着剤を塗布して貼り合わせただけでは他部材と接着状態を保つことができない。同様に、フッ素樹脂フィルムに対しては、コーキング剤が定着しないので、継ぎ目をコーキングにより塞ぐこともできない。
従って、施工現場で建築物の壁面、天井等に、フッ素樹脂フィルムを最表面に積層した壁紙を貼っていく際は、複数枚の壁紙をオーバラップさせながらその壁面、天井等の全体を覆うことはできず、複数枚の壁紙の側面同士を突き合わせて壁面、天井等に貼っていく必要がある。さらにコーキングを施すことができないため、壁紙同士の間には、塞がれていない継ぎ目が存在することになる。そして、水、高温蒸気、薬品を使用しての壁紙の洗浄時、この継ぎ目から壁紙の裏側に水分が侵入する可能性がある。壁紙の裏打ち部材が、紙材であると、侵入した水分により当該紙材そして壁紙全体がカールして、壁紙同士の継ぎ目の位置で目開きが起こる。すると、この目開きを介して壁の奥へと水、汚染物質等が入り込んでしまう。
このように、フッ素樹脂フィルム単体ではなく、それを最表面に積層した壁紙として見た場合、当該壁紙が実際に使用される状態までも考慮した壁紙全体としての耐水性については、従来提案がなされていなかった。また耐水性以外に、防火性、施工性等の使用環境に応じて壁紙に要求される性質についても、フッ素樹脂フィルムを最表面に積層した壁紙として使用される状態も含めた具体的なそれらの性質の実現手段の提案は、なされていなかった。
【０００６】
この発明は、上記のような課題を解決するためになされたもので、耐汚染性、耐水性、耐薬品性に優れたフッ素樹脂が積層され、壁紙として耐水性、防火性、施工性に優れた壁紙を得ることを目的とする。
【課題を解決するための手段】
【０００７】
この発明に係る壁紙は、パルプ６０〜８０質量％、ポリエチレンテレフタレート系樹脂５〜２０質量％及びビニロン系樹脂５〜２０質量％を含んで成る不織布から成る裏打ち層と、裏打ち層上に設けられた第１接着剤層と、第１接着剤層上に設けられた塩化ビニル系樹脂を主成分とする基体層と、基体層上に設けられた第２接着剤層と、第２接着剤層上に設けられたエチレン−テトラフルオロエチレン共重合体を主成分とする表皮層とを有し、総質量が１７０〜３２０ｇ／ｍ２であることを特徴とするものである。
【発明の効果】
【０００８】
この発明によれば、フッ素樹脂が積層され、耐水性、防火性、施工性に優れた壁紙を得ることができる。
【図面の簡単な説明】
【０００９】
【図１】この発明の実施の形態１に係る壁紙の断面図である。
【図２】この発明の実施の形態１に係る壁紙を１０分間加熱した際の総質量と発熱量との関係を示すグラフである。
【図３】この発明の実施の形態１に係る壁紙を２０分間加熱した際の総質量と発熱量との関係を示すグラフである。
【発明を実施するための形態】
【００１０】
実施の形態１．
図１に、この発明の実施の形態１に係る壁紙１の断面図を示す。壁紙１は、フッ素樹脂系フィルム２と塩化ビニル樹脂系フィルム３とが第２接着剤層４を介して貼り合わされ、塩化ビニル樹脂系フィルム３と不織布５とが第１接着剤層６を介して貼り合わされて積層構造を成す。フッ素樹脂系フィルム２が壁紙１の表面側、不織布５が壁紙１の裏面側となり、壁紙１は、不織布５の裏面側が不図示の接着剤により建築物の壁面、天井等に貼り付けられて、施工される。また、塩化ビニル樹脂系フィルム３の表面側の面には、第２接着剤層４に混在した状態で印刷インク７が塗布されている。
【００１１】
フッ素樹脂系フィルム２は、主成分をエチレン‐テトラフルオロエチレン共重合体（ＥＴＦＥ）とする透明なフィルムである。ＥＴＦＥは、他の樹脂に比べて高い耐汚染性、耐水性、耐薬品性、耐熱性を示す。また、フッ素樹脂系フィルム２は、壁紙１の表皮層を形成するものであるから、つや消し材としてマイカ等が添加されていてもよい。
フッ素樹脂系フィルム２には、耐汚染性、耐水性、耐薬品性、耐熱性を担保する上で、耐久性が必要とされる。フッ素樹脂系フィルム２の厚さが厚ければ、耐久性は当然高くなるので、フッ素樹脂系フィルム２にはある程度の厚みが必要となる。これに対し、フッ素樹脂系フィルム２は、厚さが薄ければ、エンボス加工がしやすくなりコストダウンが図れること、また、エンボス加工はつや消し手段としても有効であるから、つや消し材の添加を省略できるという利点がある。エンボス加工には、斜光が当たった際に特に顕著となる壁面、天井等の不陸の発現を分かりにくくし、壁面、天井等へ壁紙１を貼り付けた際の見栄えを良くする効果もある。フッ素樹脂系フィルム２の厚さは、これら耐久性と加工性のバランスが適度のものとなるように、適宜決定すればよい。
また、防火性の観点からは、フッ素樹脂系フィルム２の質量を適度なものとすることが求められる。
【００１２】
本発明者らは、フッ素樹脂系フィルム２の厚みについて上記のような耐久性及び加工性を考慮し、更にその質量について防火性を考慮して実験を重ねた結果、質量１７ｇ／ｍ２〜５１ｇ／ｍ２であって、厚さ０．０１ｍｍ〜０．０３ｍｍのものが好ましく、中でも０．０２ｍｍ〜０．０２５ｍｍのものが一層好ましいことを見出した。なお、ＥＴＦＥは低摩擦性を有し、傷が付きにくいので、このように薄くとも十分な耐久性を示した。
【００１３】
塩化ビニル樹脂系フィルム３は、主成分を塩化ビニル系樹脂とし、更に例えば、アクリル系樹脂と、酸化チタンと、フタル酸エステル可塑剤と、エポキシ系可塑剤と、Ｂａ‐Ｚｎ系安定剤と、例えばベンゾトリアゾール系添加物である有機質系添加剤とを加えて成る。塩化ビニル樹脂系フィルム３は、例えば３Ｍ社製のダイノック（登録商標）フィルムを構成する塩化ビニル樹脂と同等の組成、サンゲツ社製のリアテック（登録商標）を構成する塩化ビニル樹脂と同等の組成であってもよい。
塩化ビニル樹脂系フィルム３は、壁紙１の基体層を形成する基材として機能し、壁紙１全体としての適度な硬さ及び形状を保ち、壁紙１の加工性及び施工性を向上させる。従って、塩化ビニル樹脂系フィルム３の厚さが薄すぎると、壁紙１が軟らかくなりすぎて形状が安定せず、加工性及び施工性が悪くなる。また、塩化ビニル樹脂系フィルム３が薄すぎる場合、壁面、天井等に貼り付けられた壁紙１の様子は、下地となっている壁面、天井等の影響を受けやすい。例えば、壁面、天井等が部分的に異なる材料で構成されている場合、壁紙１の色が部分的に異なって見えてしまう。更には、壁面、天井等の不陸が露わになってしまう。このように、塩化ビニル樹脂系フィルム３が薄すぎると、下地の隠ぺい性が低くなり、壁面、天井等へ壁紙１を貼り付けた際の見栄えが悪くなる。ただし、逆に厚すぎると、壁紙１の防火性に悪影響を及ぼす。
【００１４】
本発明者らは、実験を重ねた結果、壁紙１の加工性、施工性及び貼り付けた際の見栄えと、防火性の両者を良好に備える上で、塩化ビニル樹脂系フィルム３は、質量７２ｇ／ｍ２〜１５５ｇ／ｍ２であって、厚さ０．０５ｍｍ〜０．１ｍｍのものが好ましいことを見出した。
【００１５】
第２接着剤層４は、主成分を例えばポリウレタン系樹脂とする接着剤を使用して形成される層である。第２接着剤層４は、フッ素樹脂系フィルム２と塩化ビニル樹脂系フィルム３との間に介在し、両フィルムを接着させる。
本発明者らは、コスト及び後述するラミネート加工等の製造上の観点から、第２接着剤層４は、質量１０ｇ／ｍ２以下であって、厚さ０．０１ｍｍ以下のものが好ましいことを見出した。
【００１６】
不織布５は、壁紙１の裏打ち部材として、その成分をパルプ６０〜８０質量％、ポリエチレンテレフタレート系樹脂５〜２０質量％、ビニロン系樹脂５〜２０質量％とするものであり、壁紙の裏打ち用に従来採用されていた紙材とは異なって耐水性を有するもので、水に曝されてもカールすることがないという利点がある。
壁紙１の施工時、不織布５は、建築物の壁面、天井等に貼り付けられる。従来より、こうした壁紙の壁面等への貼り付けには、澱粉系の接着剤が用いられることが一般的であるところ、不織布５は、紙材と同様に澱粉系の接着剤と接着可能であるので、澱粉系の接着剤を用いて従来と同様の作業工程にて施工することが可能であるという利点がある。
本発明者らは、防火性等の観点から実験を重ねた結果、壁紙１の裏打ち層を形成する不織布５は、質量２１ｇ／ｍ２〜４４ｇ／ｍ２であって、厚さ０．０５ｍｍ〜０．１ｍｍのものが好ましいことを見出した。
【００１７】
第１接着剤層６は、塩化ビニル樹脂系フィルム３と不織布５とを接着させるものであり、粘着剤または、粘着剤ではない接着剤を使用して形成されるもののいずれでもよい。この発明では、粘着は接着の一種であるとして、使用されているのが粘着剤であっても接着剤であっても第１接着剤層６と呼称している。
第１接着剤層６は、主成分を例えばアクリル酸エステル系樹脂共重合物とする粘着剤を使用して形成される層である。第１接着剤層６は、施工性等の観点から、質量１７ｇ／ｍ２〜４６ｇ／ｍ２であって、厚さ０．０１５〜０．０４ｍｍのものが好ましい。中でも第１接着剤層６として粘着剤を用い、かつその層を厚さ０．０２ｍｍ程度以上とすれば、粘着後の塩化ビニル樹脂系フィルム３が不織布５に対して相対的に変位すること及び変位後に元の位置に戻ることを可能とする。このため、複数枚の壁紙１の側面同士を突き合わせて建築物の壁面、天井等に施工後、地震等で振動が加わったとしても、塩化ビニル樹脂系フィルム３からフッ素樹脂系フィルム２までの各層は、粘着剤である第１接着剤層６の粘性によって壁紙１同士の継ぎ目を維持しながら変位することができ、地震等の振動による目開きが抑制されて、特に施工性が良い。
また、第１接着剤層６は、粘着剤ではない接着剤として、例えばアクリル系の接着剤を使用して形成されるものであってもよい。この場合、第１接着剤層６は、厚さ０．００５ｍｍ程度である。
【００１８】
印刷インク７は、主成分を例えばアクリルウレタン系樹脂としたインクである。印刷インク７が、塩化ビニル樹脂系フィルム３に対し、壁紙１の所望の柄に応じた所定の位置に塗布されることで、壁紙１としての柄が作られる。柄が必要無い場合は、印刷インク７は省略可能である。
【００１９】
次に、上記のように構成される壁紙１の製造方法の一例について説明する。
まず、塩化ビニル樹脂系フィルム３の所定の位置に、周知の印刷技術で印刷インク７を塗布する。なお、壁紙１に柄が不要な場合は、印刷インク７を塗布する工程は省略可能である。
続いて、印刷インク７が適宜塗布された塩化ビニル樹脂系フィルム３と、フッ素樹脂系フィルム２とをラミネート加工により貼り合せる。このラミネート加工は、フッ素樹脂系フィルム２に第２接着剤層４を形成する接着剤を塗布して乾燥させ、その後、塩化ビニル樹脂系フィルム３を第２接着剤層４を介してフッ素樹脂系フィルム２と圧着させて貼り合せるドライラミネートで行う。また、フッ素樹脂は静電気を帯びやすく、埃等が付着しやすい。このため、貼り合せた後のフッ素樹脂系フィルム２と塩化ビニル樹脂系フィルム３との間に埃等が介在することの無いよう、クリーンルームの中でラミネート加工をするのが好ましい。
【００２０】
続いて、ラミネート加工後の塩化ビニル樹脂系フィルム３に対して、フッ素樹脂系フィルム２が貼り付いている面の反対側の面に、第１接着剤層６を形成する接着剤を塗布し、不織布５を貼り付ける。
以上のようにして、最表面にフッ素樹脂系フィルム２が配置され、最裏面に裏打ち部材として不織布５が配置された壁紙１を作ることができる。
【００２１】
フッ素樹脂系フィルム２が最表面に配置された壁紙１を、建築物の壁面、天井等に設置する際は、既に述べているように、複数枚の壁紙１の側面同士を突き合わせて壁面、天井等の全体を覆う。フッ素樹脂系フィルム２は、高い耐汚染性を有しており、汚れが付きにくいが、病院、食品加工工場、医薬品製造工場等の高い衛生性が求められる建築空間内に設置された場合は、更に水、高温蒸気、薬品を用いた洗浄が必要となることがある。
この場合に、水、高温蒸気、薬品が直接掛けられるフッ素樹脂系フィルム２は、耐水性、耐薬品性を有することから、フッ素樹脂系フィルム２つまり壁紙１の表面自体が破損することはない。
【００２２】
ただし、壁紙１の表面に水、高温蒸気、薬品が掛けられると、突き合わせた壁紙１同士の間に存在する継ぎ目から、壁紙１の裏側に水分が侵入する可能性がある。壁紙１の裏打ち部材として、仮に従来のような紙材を用いた場合は、侵入した水分により当該紙材そして壁紙１全体がカールして、壁紙１同士の継ぎ目の位置で目開きが起こる。すると、この目開きを介して壁の奥へと水、汚染物質等が入り込んでしまう。
しかしながら、壁紙１は、上記したように不織布５を裏打ち部材として用いているため、継ぎ目から水分が侵入しても、不織布５はカールした状態にならない。従って、目開きを起こす心配無く、水、高温蒸気、薬品を使用しての壁紙１の洗浄が可能である。
【００２３】
このように、水、高温蒸気、薬品を使用して壁紙１を洗浄した場合に目開きの心配が無いということから、壁紙１は、単体としてはもちろん、具体的に使用される状態も含めて壁紙として優れた耐水性を有していると言える。表面に汚れが付きにくいことに加えて、水、高温蒸気、薬品を用いての洗浄が可能なことから、壁紙１は高水準の衛生性を保つことができ、病院、食品加工工場、医薬品製造工場等で用いられる壁紙として、好適である。
【００２４】
また、壁紙１は、防火性を示すフッ素樹脂を主成分としたフッ素樹脂系フィルム２、また、自己消火性を有する塩化ビニル系樹脂を主成分とした塩化ビニル樹脂系フィルム３といった壁紙１全体の防火性に寄与する部材を有して、防火性を高めている。
【００２５】
なお、壁紙１について、各層にそれぞれ求められる機能を各層が保持しながら、壁紙１としての発熱量が基準値以下となるように総質量を設定することで、更に防火性の高い壁紙１を得ることができる。具体的には、本発明者らは実験を重ねた結果、壁紙１の総質量が１７０ｇ／ｍ２〜３２０ｇ／ｍ２であると、壁紙として適切に機能しつつ、防火性の観点で特に好ましいことを見出した。
実験では、以下の表１に示すように各層を形成した壁紙１の試験体Ａ〜Ｅを用いた。そして、澱粉系の接着剤を不織布５に塗布した上で、防火性を規定する防耐火性能試験に倣い各試験体を加熱し、その際の発熱量を測定した。図２は、澱粉系の接着剤込での総質量と、加熱開始後１０分間の発熱量との関係を示すグラフであり、試験体Ａ〜Ｅの結果とその回帰直線Ｌとを示している。図２に示される正の相関関係から、加熱開始後１０分間の発熱量が８ＭＪ／ｍ２以下であり、いわゆる準不燃材料となる場合の総質量は、およそ３４０ｇ／ｍ２以下と算出される。この値は、２０ｇ／ｍ２程度の澱粉系の接着剤を含んだものであるので、壁紙１としては、総質量が３２０ｇ／ｍ２以下であれば、いわゆる準不燃材料と呼べる防火性を有すると言える。
【００２６】
【表１】
0006716816.tif 000002
【００２７】
一方、加工性、施工性及び貼り付けた際の見栄え等の観点から壁紙１が壁紙として適切に機能するには、壁紙１の基材となる塩化ビニル樹脂系フィルム３が質量にして７２ｇ／ｍ２以上は必要であり、壁紙１の総質量として１７０ｇ／ｍ２以上が必要となる。
なお、図３は、表１に示す試験体Ａ〜Ｅについて、澱粉系の接着剤込での総質量と、加熱開始後２０分間の発熱量との関係を示すグラフである。加熱開始後２０分間の発熱量が８ＭＪ／ｍ２以下であり、いわゆる不燃材料となる場合の澱粉系の接着剤込での総質量は、およそ２９０ｇ／ｍ２以下と算出される。つまり、壁紙１としては、総質量が２７０ｇ／ｍ２以下であれば、いわゆる不燃材料と呼べる防火性を有すると言える。いわゆる不燃材料とした壁紙１については、後述する実施例で、より詳細に具体的な設計例を示す。
【００２８】
また、不織布５を建築物の壁面、天井等に貼り付けて壁紙１を施工する作業は、従来の壁紙の施工と同様の作業工程にて実施可能であり、新たに特別な作業工程が要求される訳ではない。従って、作業者は、従来の壁紙と同じように壁紙１を扱うことができ、作業がしやすく、壁紙１は施工性が良い。
【００２９】
なお、不織布５は、ポリエチレンテレフタレート系樹脂を含まずに、パルプ及びビニロン系樹脂から成るものであってもよい。樹脂素材を含んでいれば、水に曝されても不織布５がカールしないので、ポリエチレンテレフタレート系樹脂が無くともビニロン系樹脂が含まれていればよい。ビニロンは、親水性、耐薬品性を有する。このため、不織布５にビニロン系樹脂が含まれていれば、壁紙１の洗浄時等に表面のフッ素樹脂系フィルム２ではじかれて壁紙１同士の継ぎ目から回り込んだ水分を、不織布５の位置で留め、壁面、天井等で耐水性の低い部位へと水分が回り込むのを抑えることができる。また、壁紙１を洗浄する薬品に曝されても、支障は無い。
また、不織布を用いる方がコストダウンも図れて好ましいが、不織布５に替えて、織布を壁紙１の裏打ち部材として用いることも可能である。
【００３０】
以上のように、この実施の形態１に係る壁紙１は、裏打ち部材として不織布５、その上に第１接着剤層６、その上に塩化ビニル樹脂系フィルム３、その上に第２接着剤層４、その上にフッ素樹脂系フィルム２が積層されて構成されている。この構成により、壁紙としての優れた耐水性、防火性、施工性を確保することができる。
【００３１】
また、壁紙１の総質量を１７０〜３２０ｇ／ｍ２とした。従って、壁紙としての耐水性、施工性、加工性、貼り付けた際の見栄え等を良好に保持しつつ、更に防火性の高い壁紙１とすることができる。
【００３２】
また、フッ素樹脂系フィルム２が形成する表皮層につや消し材が添加されていることとした。壁紙は、意匠性として表面につやが無いものが好まれる。その対策として、エンボス加工が施されることがあるが、エンボス加工により壁紙１の表面に凹凸ができると、汚れが付きやすくなる。一方、表皮層につや消し材を添加することで、表面に凹凸をつけることなく、つやを無くして意匠性の好ましい壁紙１とすることができる。
【００３３】
また、不織布５は、パルプ及びビニロン系樹脂を含んで成ることとした。ビニロン系樹脂を含むことで、親水性、耐薬品性を示す裏打ち層とすることができる。
【実施例】
【００３４】
実施例１
フッ素樹脂系フィルム２として、旭硝子社製のアフレックス（登録商標）を用いた。その質量４０ｇ／ｍ２、厚さ０．０２ｍｍ、組成はＥＴＦＥが１００質量％となっている。
また、塩化ビニル樹脂系フィルム３は、質量１２４ｇ／ｍ２、厚さ０．０９ｍｍ、その組成を塩化ビニル系樹脂７０質量％、酸化チタン１１質量％、フタル酸エステル系可塑剤１３質量％、Ｂａ‐Ｚｎ系安定剤６質量％とした。
また、第２接着剤層４を形成する接着剤として、ポリウレタン樹脂系接着剤を用い、その層の質量５ｇ／ｍ２、厚さ０．００５ｍｍとした。組成は、ポリウレタン系樹脂（有機固形分）が１００質量％となっている。
【００３５】
また、不織布５は、質量２４ｇ／ｍ２、厚さ０．０６ｍｍのもので、その組成は、パルプが７０質量％、ポリエチレンテレフタレート系樹脂が１５質量％、ビニロン系樹脂が１５質量％となっている。
また、第１接着剤層６を形成する接着剤（粘着剤）の組成は、アクリル酸エステル系樹脂共重合物（有機固形分）１００質量％とし、その層の質量２２ｇ／ｍ２、厚さ０．０２ｍｍとした。
また、印刷インク７は、組成がアクリルウレタン系樹脂１００質量％であり、質量７ｇ／ｍ２のものとした。
【００３６】
上記のように作成した耐水性、施工性等に優れた壁紙１を、石膏ボードに澱粉系の接着剤で貼り付けたものに対して行った試験の結果、壁紙１はいわゆる不燃材料として十分な性質があることが確認された。
【００３７】
なお、本願発明はその発明の範囲内において、実施の形態の任意の構成要素の変形、もしくは実施の形態の任意の構成要素の省略が可能である。
【符号の説明】
【００３８】
１  壁紙、２  フッ素樹脂系フィルム、３  塩化ビニル樹脂系フィルム、４  第２接着剤層、５  不織布、６  第１接着剤層、７  印刷インク。
【図１】
0006716816.tif 000003
【図２】
0006716816.tif 000004
【図３】
0006716816.tif 000005